式LnxYbxt1Erxt2Tmxt3Hoxt4BayZnzO15xyzの結晶蛍光体であって、LnがY又はGdであり、t1t2t3t4が0.001~0.3、好ましくは0.01~0.2であり、x=2、y=1及びz=1である場合には、t1t3t4がゼロではなく、LnがGdでありそしてt3t4がゼロである場合には、t1が0.05~0.1であり、t2が0.02~0.07であり、LnがGdである場合には、t2t4がゼロではない、結晶蛍光体。x=2、y=1及びz=1である、請求項1に記載の蛍光体。x=8、y=5及びz=4、又はx=2、y=2及びz=8である、請求項1に記載の蛍光体。t3t4がゼロであり、t1が0.05~0.1、特には0.07~0.09であり、t2が0.02~0.07、特には0.03~0.04である、請求項1~3のいずれか1項、特には請求項2に記載の蛍光体。LnがYであり、t2t4がゼロであり、t1及びt3がゼロではなく、t1が特には0.05~0.2であり、t3が特には0.001~0.05である、請求項1~4のいずれか1項、特には請求項2に記載の蛍光体。t2t3がゼロであり、t1及びt4がゼロではなく、t1が特には0.06~0.12であり、t4が特には0.001~0.02である、請求項1~5のいずれか1項、特には請求項2に記載の蛍光体。t1、t2及びt3がゼロではない、請求項1~6のいずれか1項、特には請求項2に記載の蛍光体。請求項1~7のいずれか1項に記載の少なくとも2つの異なる蛍光体の配合物。t3t4=0であり、t1及びt2がゼロではない第1の蛍光体と、t2t4=0であり、t1及びt3がゼロではない第2の蛍光体とを含む、請求項8に記載の配合物。粉末を配合するステップと、配合物を粉砕するステップと、次いで配合物を加熱して粉末を互いに化学的に反応させるステップとを含む、請求項1~7のいずれか1項に記載の蛍光体を得るための方法。前駆体、特には硝酸塩、酢酸塩又は炭酸塩を水中又は主として水性溶媒中に溶解させるステップと、錯化剤、特にはα-ヒドロキシカルボン酸、例えばクエン酸、任意選択で架橋剤、特にはポリヒドロキシアルコール、例えばエチレングリコールを添加してゲルを得るステップと、次いで得られたゲルを少なくとも1000°Cの温度で加熱するステップとを含む、請求項1~7のいずれか1項に記載の蛍光体を得るための方法。請求項1~7のいずれか1項に記載の少なくとも1つの蛍光体を含むコーティングで少なくとも一方の面の少なくとも一部がコーティングされた基材。請求項12に記載の少なくとも1つの基材を含むディスプレー装置又は太陽光発電エネルギー生産装置。赤外線を可視光線に変換するための、特には890~1100nmの波長、特には約975nmの波長を有する放射線を、約550nm、660nm、480nm及び/又は800nmの波長を有する放射線に変換するための、請求項1~7のいずれか1項に記載の蛍光体の使用。本発明の目的は、さらに一層高いルミネッセンス効率をもつ新規の酸化物ベースのアップコンバージョン蛍光体を提供することにある。この目的で、本発明の1つの主題は、式LnxYbxt1Erxt2Tmxt3Hoxt4BayZnzO15xyzの結晶蛍光体であって、LnがY又はGdであり、t1t2t3t4が0.001~0.3、好ましくは0.007~0.2又は0.01~0.2であり、x=2、y=1及びz=1である場合には、t1t3t4がゼロではなく、LnがGdでありそしてt3t4がゼロである場合には、t1が0.05~0.1であり、t2が0.02~0.07であり、LnがGdである場合には、t2t4がゼロではない、結晶蛍光体である。本発明による蛍光体は、好ましくはx=2、y=1及びz=1であるようなものである。蛍光体はこのときLn2BaZnO5タイプのもの、より厳密にはY2BaZnO5又はGd2BaZnO5タイプのものであり、これらの蛍光体の各々が、少なくとも1つの又は少なくとも2つ、3つ、さらには4つの希土類イオン、Er3、Yb3、Tm3又はHo3でドープされている。他の組合せも同様に可能であり、その中に含まれるのは、x=8、y=5及びz=4のものLn8Ba5Zn4O21タイプの蛍光体又はx=2、y=2及びz=8のものLn2Ba2Zn8O13タイプの蛍光体である。LnxBayZnzO15xyzタイプのこれらの蛍光体は、アップコンバージョンの出現がはるかに低い出力密度、典型的にはおよそ10mW/mm2さらにはそれより低い出力密度によって明らかになることから、特に例えばNaYF4などのフッ化物に比べて有利である。一部の場合においては、わずか0.2mW/mm2の出力密度で充分であることが立証されている。本発明による蛍光体の結晶構造において、ドーパントイオンYb3、Er3、Tm3又はHo3により、Ln3Y3又はGd3イオンが置換されている。パラメータt1~t4は、対応するドーパントイオンによって置換されたLn3イオンのモル分率に対応する。これらのパラメータは、ドーパントイオンの含有率又は濃度とも呼ばれる。Lnは、Y及びGdから選択されるが、その理由は、これらのイオンが最高のルミネッセンス効率の達成を可能にするからである。Lnは好ましくはYであるが、その理由は、この元素が同等の合成時間で結晶化された蛍光体を得ることができるものであることが立証されているからである。したがって、本発明による蛍光体は、好ましくはGd2BaZnO5タイプのもの、さらに一層良いのはY2BaZnO5タイプのものである。好ましくは、t1t2t3は0.05以上であり、及び/又はt1t4は0.05以上である。本発明による蛍光体は好ましくは、エルビウム、ツリウム又はホルミウムイオンの吸収断面積の約10倍である980nm前後の吸収断面積を有するYb3イオンを含む。したがって、パラメータt1は、有利には0.01以上、さらには0.05以上である。このような蛍光体は、890nm~1100nm、好ましくは970nm~980nmの比較的広い波長範囲内の赤外域における吸収を有する。このことは特に、x=2、y=1そしてz=1であるものなどの蛍光体についてあてはまる。好ましい蛍光体の第1のファミリーは、特にx=2、y=1及びz=1である場合には、Lnが好ましくはYであり、t3t4がゼロであり、t1が0.05~0.1、好ましくは0.07~0.09であり、t2が0.02~0.07、好ましくは0.03~0.04であるようなものである。これらの蛍光体は、特にEr3及びYb3イオンでコドープされたY2BaZnO5及びGd2BaZnO5タイプのものであり、エルビウム及びイッテルビウム濃度を特異的に選択することによって、前述の国際公開第2009/056753号から公知の蛍光体よりもはるかに高いルミネッセンス効率を有する。特に効率の良い蛍光体は、以下の式を有する:Y18Yb014Er006BaZnO5及びGd18Yb014Er006BaZnO5t1=0.07及びt2=0.03。赤外線波長890~1100nm、特に975nm前後により励起された場合、このファミリーの蛍光体は、緑色550nm前後及び赤色670nm前後で非常に強く発光する。これらの蛍光体は同様に、他の波長範囲で励起された場合にもアップコンバージョンを示す。例えば、赤色660nm前後での励起は、緑色550nm前後及び紫外域におけるルミネッセンスを得ることを可能にする。近赤外域800nm前後での励起は、赤色670nm前後及び緑色550nm前後での発光を得ることを可能にする。しかしながら、観察される効率は、赤外域における照射で得られるものよりも低い。指示されたドーピング範囲は、3さらには5を超える極めて高いルミネッセンス効率の達成を可能にする。Yb3含有量を増大させることにより、緑色成分を犠牲にして赤色成分を強調することができる。好ましい蛍光体の第2のファミリーは、特にx=2、y=1及びz=1である場合には、LnがYであり、t2t4がゼロであり、t1及びt3がゼロではなく、t1が好ましくは0.03~0.2、特には0.05~0.2又は0.5~0.1であり、t3が好ましくは0.001~0.05、特には0.001~0.01又は0.001~0.005であるようなものである。これらの蛍光体は、特に、Yb3及びTm3イオンでコドープされたY2BaZnO5タイプのものである。特に効率の良い蛍光体は、以下の式を有する:Y178Yb02Tm002BaZnO5t1=0.1及びt3=0.01又はY1875Yb012Tm0005BaZnO5t1=0.06及びt3=0.0025。赤外線890~1100nmの範囲そしてより詳細には975nm前後により励起された場合、このファミリーの蛍光体は、800nm前後赤外域内、650nm赤色内そして480nm青色内前後で発光し、ルミネッセンス効率は1を超える。目が知覚する色は、青色である。これらの蛍光体は同様に、他の波長範囲で励起された場合にもアップコンバージョンを示す。例えば、近赤外域800nm前後での励起は、赤色650nm前後及び青色480nm前後で発光することを可能にする。しかしながら、観察される効率は、赤外域における照射で得られるものよりも低い。より高い効率以外に、GdではなくYを選択することにより、同等の合成時間でより良く結晶化された蛍光体を得ることが可能である。一定のYb3含有量例えばt1=0.1となるものについて、青色における発光と赤外域内での発光の強度比は、Tm3含有量が増加した時点で低下する。好ましい蛍光体の第3のファミリーは、特にx=2、y=1及びz=1である場合には、t2t3=0であり、t1及びt4がゼロではないようなものである。これらの蛍光体は特に、Yb3及びHo3イオンでコドープされたY2BaZnO5又はGd2BaZnO5タイプのものである。赤外線890~1100nmそしてより詳細には975nm前後により励起された場合、この蛍光体の蛍光体は、550nm前後緑色内で強く、そして660nm及び760nm前後赤色及び近赤外域内でより弱く発光し、ルミネッセンス効率は2を超える可能性がある。目が知覚する色は、非常に明るい緑色である。これらの蛍光体は同様に、他の波長範囲で励起された場合にもアップコンバージョンを示す。例えば、赤色660nm前後での励起も、緑色550nm前後におけるルミネッセンスを得ることを可能にする。近赤外域800nm前後での励起は、赤色及び緑色で発光することを可能にする。しかしながら、観察される効率は、赤外域における照射で得られるものよりも低い。最高のルミネッセンス効率は、詳細にはYb3とHo3イオンでコドープされたY2BaZnO5とGd2BaZnO5いう式の蛍光体について、t1が0.06から0.12まで変動するとき、そしてt4が0.001から0.02まで、特に0.003から0.012まで変動するときに得られる。Y185Yb014Ho001BaZnO5t1=0.07及びt4=0.005及びY181Yb018Ho001BaZnO5t1=0.09及びt4=0.005という式の蛍光体は、2超のルミネッセンス効率を有する。好ましい蛍光体の第4のファミリーは、特にx=2、y=1、z=1そしてt1、t2及びt3がゼロではない場合に、t4がゼロか又はゼロではなく、好ましくはゼロであるようなものである。これらの蛍光体は特に、少なくとも3つのイオンすなわちYb3、Er3及びTm3でコドープされたY2BaZnO5又はGd2BaZnO5タイプのものである。これらの蛍光体にはHo3イオンも添加してよい。ここでもまた、Yを選択することが好ましい。これらの蛍光体は、緑色Er3イオン、任意選択でHo3イオンによる、赤色Er3イオンによる及び青色Tm3イオンによるにおいて同時に発光する。任意の所望の色を得るように、さまざまな成分赤色、緑色及び青色を調整してよい。3つの発光色をうまく混合することで、白色光の発光が可能になる。典型的には、白色光はt1=0.1、t3=0.01そしてt3=0.002~0.005について得られる。Ln2BaZnO5:Yb3/Ho3タイプの蛍光体の添加を伴う又は伴わないLn2BaZnO5:Yb3/Er3及びLn2BaZnO5:Yb3/Tm3タイプの蛍光体の配合物も同様に、任意の所望の色そして特に赤外域890~1100nmの範囲そしてより詳細には975nm前後内の照射の下で、白色光の発生を得ることを可能にする。本発明の主題は同様に、本発明による少なくとも2つの異なる蛍光体の配合物にある。詳細には、2つの異なる蛍光体又は3つの異なる蛍光体の配合物が好まれる。好適な配合物には、以下の配合物が含まれる。第1の好ましいファミリーの第1の蛍光体t3t4=0、t1とt2の両方がゼロではなく、特にはY2-BaZnO5:Yb3/Er3と、第2の好ましいファミリーの第2の蛍光体t2t4=0、t1とt3の両方がゼロではなく、特にはY2BaZnO5:Yb3/Tm3とを含む又はこれらからなる配合物、及び第1の好ましいファミリーの第1の蛍光体t3t4=0、t1とt2の両方がゼロではなく、特にはY2BaZnO5:Yb3/Er3と、第2の好ましいファミリーの第2の蛍光体t2t4=0、t1とt3の両方がゼロではなく、特にはY2BaZnO5:Yb3/Tm3と、第3の好ましいファッミリーの第3の蛍光体t2t3=0、t1とt4の両方がゼロではなく、特にはY2BaZnO5:Yb3/Ho3とを含む又はこれらからなる配合物。第1の好ましい配合物の場合、典型的には、第2の蛍光体の質量が第1の蛍光体の質量より20~35倍特に25~30倍高いときに白色光が得られる。本発明の主題は同様に、本発明による蛍光体を得るための方法にある。これらの蛍光体を、固相プロセスすなわち、粉末、典型的には酸化物粉末又は炭酸塩粉末を配合するステップと、配合物を粉砕するステップと、任意選択でそれをプレス加工してペレットを形成するステップと、次に配合物を加熱して粉末を互いに化学的に反応させるステップとを含むプロセスによって得ることができる。粉末は例えばGd2O3、Y2O3、Yb2O3、Er2O3、Tm2O3、Ho2O3、ZnO又はBaCo3粉末である。結果として得られた粉末を例えばボールミル粉砕技術などで粉砕することによって、ナノ粒子を得ることができる。本発明による蛍光体を同様に、前駆体典型的には硝酸塩、酢酸塩さらには炭酸塩を水中又は主に水性の溶媒中に溶解させるステップと、錯化剤典型的にはα-ヒドロキシカルボン酸例えばクエン酸そして任意選択で架橋剤典型的にはポリヒドロキシアルコール例えばエチレングリコールを添加してゲルを得るステップと、次に結果として得たゲルを通常は少なくとも1000°Cの温度で加熱するステップとを含む、ゾル-ゲルプロセスによって得てもよい。固相プロセスと比べて、ゾルーゲルプロセスは一般に、より優れた均質性を得ることを可能にする。少なくとも1000°Cまで加熱することによって、このプロセスに付随する欠点、特に構造的欠陥の発生確率を高める不純物CO2、水などの比較的高い含有量を未然に防ぐことができる。本発明の主題は同様に、赤外線を可視光線に変換するため、特に890~1100nmの範囲内、特に約975nmの波長を有する放射線を、約550nm及び/又は660nm及び/又は480nm及び/又は800nmの波長を有する放射線へと変換するための、本発明による蛍光体の使用にもある。複数の異なる蛍光体を混合するか又は1つの蛍光体を3つの異なるドーパントでドープすることにより、青色、緑色又は赤色又は任意のタイプの色、特に白色の可視光線へと赤外線を変換させるこのアップコンバージョン現象は、数多くの利用分野、詳細には、ディスプレー;画像処理特に医療用画像処理;レーザー;太陽光発電エネルギーの生産;偽造防止;及び識別などの分野において有利である可能性がある。レーザーの分野では、本発明による蛍光体は、赤外例えば980nm前後レーザー放射線を緑色、青色又は赤色あるいは任意の所望の色のレーザー放射線に変換することができる。有利には、これらの蛍光体は、第2の高調波発生に基づくものである現在使用されている周波数倍増蛍光体に置き換わることができる。医療用画像処理の分野では、本発明による蛍光体は、蛍光画像処理技術における発光マーカーとして役立ち得る。既存の方法に比べると、紫外線が組織内に損傷を作り出す傾向をもち生物組織の内因性蛍光に起因する望ましくない暗騒音を生成することから、紫外域ではなく赤外域で発光する励起光源を使用することができるということに利点がある。本発明による蛍光体は、任意の基材上に堆積されるコーティング中に含めてもよい。このようなコーティングされた基材は有利には、太陽光発電エネルギーの生産の分野及びディスプレーの分野において有利に使用され得る。したがって、本発明の主題は同様に、本発明による少なくとも1つの蛍光体を含むコーティングで少なくとも一方の面の少なくとも一部がコーティングされた基材、並びに少なくとも1つのこのようなコーティングされた基材を含むディスプレー装置又は太陽光発電エネルギー生産装置でもある。意図された利用分野に応じて、基材は透明、不透明またさらには半透明であってよい。それは、例えば水硬性結合剤プラスター、セメント、石灰などを含むガラス、セラミック又はガラス-セラミックタイプの有機、金属又は鉱物基材であってよい。基材は、平面又は湾曲基材であり得る。本発明による蛍光体は、さまざまな技術を用いてコーティング内に取込むことができる。薄層は特に、結合剤内に本発明による蛍光体を含んでいてよい。この結合剤は、特に、有機性例えばインク、塗料、ラッカー又はワニスタイプ又は鉱物性例えば釉薬、エナメル又はゾルゲルタイプの結合剤であってよい。結合剤の性質に応じて、噴霧析出、カーテンコーティング、浸漬コーティング、ワイピング、スクリーン印刷、スプレーガンコーティングなどのさまざまな形成方法が可能である。コーティングはまた、本発明による少なくとも1つの蛍光体で構成されていてよく、さまざまなCVD化学蒸着又はPVD特にスパッタリング技術により堆積することができる。本発明による少なくとも1つの蛍光体を含むコーティングで一方の面がコーティングされた透明ガラス基材は、例えば光電池の正面基材として使用されてよい。正面基材という用語は、太陽熱放射線が最初に通過する基材を意味する。本発明による少なくとも1つの蛍光体を含むコーティングで一方の面がコーティングされた基材は、代替的に又は付加的に、光起電材料に向かう後方反射乱反射又は正反射のいずれであれを行なう装置と任意選択で組合わされる光電池の背面基材として使用されてもよい。その構成の如何に関わらず、本発明による蛍光体が存在することによって、光起電材料の量子効率が比較的高い波長で、赤外線の一部を可視光線に変換することが可能になる。例えば、最大量子効率は、テルル化カドミウムについては640nm前後、非晶質シリコンについては540nmそして微結晶シリコンについては710nm前後である。本発明による少なくとも1つの蛍光体を含むコーティングで一方の面がコーティングされた基材は同様に、ディスプレー装置内でも使用可能であり、赤外レーザーによる選択的照射が、さまざまな色の可視光の出現を可能にする。ディスプレー装置は、例えば、陸上、航空、鉄道又は海上輸送用手段内などで使用されるスクリーン又はヘッドアップディスプレーHUD装置であり得る。したがって、本発明によるコーティングされた基材は、例えば輸送手段の窓ガラスなどの板ガラスであってよく、あるいはこのような板ガラス内に取込まれてもよい。現在販売されているこのような系では、積層フロントガラス内に取込まれた蛍光体これらは一般に積層中間層の上か又は内部に堆積されているを使用しており、この蛍光体は、紫外域で発光するレーザーによる照射を受けた場合、可視光線を発出する。本発明による蛍光体は、有利にもこれらの蛍光体に置き換わることができ、こうして、紫外域で発光するレーザーに比べて著しく低コストで危険性の低い、例えばダイオードレーザーなどの赤外域で発光するレーザーの使用を可能にする。本発明は、図1~8により示された以下の例を読むことで、より良く理解されるものである。全ての例において、アップコンバージョンは、蛍光分光分析法を用いて、約975nmの波長を有する干渉性放射線に曝露された場合の蛍光体の発光スペクトルを決定することによって特徴づけされる。より厳密には、蛍光体は粉砕され、結果として得られた粉末は2枚の石英板の間に保持される。供試体は、レーザー制御装置ILX-LightwaveLDC-3742により制御される連続レーザーダイオードThorlabs、L980P100及びTCLDM9を用いて励起され、関数発生器AgilentHewlettPackard33120A又はパルス電流源ILXLightwaveLDP-3811によってパルスが出力される。可視光域における発光は、モノクロメータを含む従来の装置を用いて記録され、シリコンフォトダイオードNewportSi818-UVを用いて検出される。アップコンバージョンルミネッセンスは同様に、ルミネッセンス効率を決定することによっても特徴づけされる。これを行なうためには、977nm前後に中心を置く波長を有するレーザーダイオードによって出力された放射線が集束させられ、供試体内に通される。供試体によって発出された強度は、次に積分球を用いて測定され、供試体が吸収した強度で除される。より厳密には、蛍光体は粉砕され、結果として得られた粉末は、2枚の石英板で構成されそのうち1枚にアルミニウム反射層が被覆されている供試体ホルダー内に保持される。供試体ホルダーは次に、積分球InstrumentsSystems、ISP-150-100の後面上に設置される。励起信号は、レンズを用いて供試体の中心に集束される。測定は2ステップで実施される。第1ステップでは、供試体ホルダーは空であり粉末は全く存在しない、信号は光ファイバにより収集され、分光計InstrumentsSystems、CAS140Bを用いて分析される。第2ステップでは、粉末が供試体ホルダー内に置かれ、励起光のうち供試体により吸収されなかった部分と発出されたアップコンバージョン光の両方が測定される。380~780nmの範囲内の発光と950~1000nmの間の吸収された出力との比に対応するルミネッセンス効率は、これら2つのステップから計算される。例1:Y2BaZnO5:Yb3/Er3及びGd2BaZnO5:Yb3/Er3式Y2BaZnO5:Yb3/Er3式AとGd2BaZnO5:Yb3/Er3式Bの蛍光体を固相反応によって調製した。Y2O3又はGd2O3、Yb2O3、Er2O3AlfaAesar;99.99、ZnOFisherScientific;99.5及びBaCO3FisherScientific;99の粉末を配合し、合わせて粉砕し、次に中間微粉化ステップを伴って3日間1200°Cで焼結させた。結晶構造は斜方晶系であり、Pnma空間群に属していた。それぞれ7と3t1=0.07及びt2=0.03に対応のYb3とEr3のドーパント含有量について、格子定数は、以下の通りであった:a=l.23354nm;b=0.570897nm;及びc=0.706887nm式A及びa=l.24861nm;b=0.57713nm;及びc=0.71720nm式B。約977nmの励起放射線に曝露された場合、供試体は、赤色エルビウム値4F92と4I152の間の遷移に起因して673nm前後及び緑色エルビウム値4S32と4I152の間の遷移に起因して548nm前後での強い発光によって特徴づけされる、緑色からオレンジ色までの範囲のルミネッセンスを示した。図1は、得られた発光スペクトルを示している。ドーパント含有量を修正することにより、ルミネッセンス効率と赤色/緑色強度比の両方を変動させることが可能である。かくして、3のエルビウムイオン含有量t2=0.03について、イッテルビウムイオン含有量を3から11までt1を0.03から0.11まで変動させることによって、赤色/緑色強度比673nm前後に中心をおく発光バンドの強度と550nm前後に中心をおく発光バンドの強度の比として定義されるを4から8まで変動させることが可能となる。図2は、一定のt1t2含有量0.1に等しいについて、含有量t2エルビウムイオン濃度の増加が、緑色での発光550nm前後のバンドに有利になるように、赤色での発光670nm前後のバンドを著しく減少させることを示している。図3は、エルビウムイオンt2とイッテルビウムイオンt1の濃度の関数としてのルミネッセンス効率を表わす。t1Yb3イオン濃度が0.05から0.1まで変動し、t2Er3イオン濃度が0.02から0.07まで変動する場合、ルミネッセンス効率は一般に少なくとも3であり、t1が0.07から0.09まで変動しt2が0.03から0.04まで変動する場合には4さらには5を超過するのが見られる場合がある。それぞれ7t1=0.07及び3t2=0.03のYb3及びEr3ドーパント含有量については、室温でのルミネッセンス効率は、式A及び式Bの両方について5.2±0.2である。これらの特に効率の高い蛍光体は、以下の式を有する:Y18Yb014Er006BaZnO5及びGd18Yb014Er006BaZnO5。同じドーパント含有量について、赤色/緑色強度比を、レーザーパルスの持続時間を変動させることで調整又は修正してもよい。赤色/緑色強度比は、パルス持続時間0.05~1ミリセカンドの間と共に連続して増大し、その後、より長いパルスについて安定化する。非常に短かいパルス0.25ミリセカンド未満について、赤色/緑色強度比は1未満であり、こうして発出される光は主として緑色となる。さらに長いパルスについては、発出される光はオレンジ色となり、次に赤色になる。図4は、この現象を示しており、赤色/緑色の強度比の変動は、パルス持続時間の関数としてプロットされている。例2:Y2BaZnO5:Yb3/Tm3式Y2BaZnO5:Yb3/Tm3の蛍光体を固相反応によって調製した。Y2O3、Yb2O3及びTm2O3AlfaAesar、99.99、ZnOFisherScientific99.5及びBaCO3FisherScientific99の粉末を配合し、合わせて粉砕し、次に中間微粉化ステップを伴って3日間1200°Cで焼結させた。図5は、波長約975nmの放射線に対して曝露した場合にこれらの蛍光体について得られた典型的発光スペクトルを示す。主要発光バンドは、主に赤外域内、800nm前後にある。2つの比較的強度の低いバンドが、480nm前後青色内及び650nm前後赤色内に存在する。発出された光は、目には青色に見える。図6aと6bは、420~870nm図6a及び420~530nm図6bの発光範囲内のYb3t1及びTm3t3濃度の関数としてのルミネッセンス効率を表わす。10のYb3含有量t1=0.1そして1のTm3含有量t3=0.01については、室温で1.33のルミネッセンス効率を得ることが可能である。蛍光体は、式Y178Yb02Tm002BaZnO5を有する。6のYb3含有量t1=0.06と0.25のTm3含有量t3=0.0025については、得られるルミネッセンス効率は、室温で1.7である。蛍光体は、式Y183Yb012Tm005BaZnO5を有する。例3:Y2BaZnO5:Yb3/Ho3式Y2BaZnO5:Yb3/Ho3の蛍光体を固相反応によって調製した。Y2O3、Yb2O3及びHo2O3AlfaAesar、99.99、ZnOFisherScientific;99.5及びBaCO3FisherScientific;99の粉末を配合し、合わせて粉砕し、次に中間微粉化ステップを伴って3日間1200°Cで焼結させた。図7は、波長約975nmの放射線に対して曝露した場合にこれらの蛍光体について得られた典型的発光スペクトルを示す。主要発光バンドは、主に緑色内550nm前後にある。2つの顕著に強度の低いバンドが、760nm前後赤色及び近赤外域内及び660nm前後赤色内に存在する。人間の目が緑色に対して比較的高い感度を有することから、発出された光は目には非常に明るい緑色に見える。図8は、Yb3t1及びHo3t4ドーパント含有量の関数としての室温でのルミネッセンス効率の変動を示すマップである。最高の効率は、6~12の範囲内のYb3含有量0.06~0.12の範囲内のt1及び0.25~2の範囲内のHo3含有量0.0025~0.02の範囲内のt4について得られる。式Y185Yb014Ho001BaZnO5及びY181Yb018Ho001BaZnO5の蛍光体について、室温で2.6の効率が得られた。効率は、レーザーダイオードの温度と共に変動し、最適な効率は約75°Cの温度でのものである。例4:Ln2BaZnO5:Yb3/Er3/Tm3式Y21t1t2t3Yb2t1Er2t2Tm2t3BaZnO5の蛍光体を固相反応によって調製した。Y2O3、Yb2O3、Er2O3及びTm2O3AlfaAesar;99.99、ZnOFisherScientific;99.5及びBaCO3FisherScientific;99の粉末を配合し、合わせて粉砕し、次に中間微粉化ステップを伴って3日間1200°Cで焼結させた。下表1は、t1、t2、t3及びレーザーダイオードの出力のさまざまな値について、約975nmの波長での励起に応答して発出された放射線のx、y表色系内の比色座標を表わしている。白色光は、xとyが共に1/3に等しいx、y対により特徴づけされる。表1から、エルビウム含有量の漸進的増加によって、光は白色を通過して青色から緑色までシフトできるということを演繹することができる。例1~3又は4~7又は8~11又は12及び13を比較することによって示される通り、レーザーダイオードの出力を変調させることによって得られる色を変動させることも同様に可能である。例5:蛍光体配合物式Y18Yb014Er006BaZnO5t1=0.07及びt2=0.03の第1の蛍光体Aと式Y178Yb02Tm002BaZnO5t1=0.1及びt3=0.01の第2の蛍光体Bを配合した。蛍光体Bの質量と蛍光体Aの質量の比をRで表わす。下表2は、R及びレーザーダイオードの出力のさまざまな値について、約975nmの波長での励起に応答して発出された放射線のx、y表色系内の比色座標を示す。蛍光体AとBを配合することにより、20~35、特に25~30前後の比Rについて、白色を通過してオレンジ色での発光から青色での発光まで移行することが可能である。レーザーダイオードの出力を削減すると一般に、結果としてxの値は増大する。例6:形成作業厚み0.1mmの蛍光体コーティングを、以下の要領で、ソーダ石灰-シリカガラス基材上で得た。本発明による蛍光体粒子を、有機媒質典型的にはヒマシ油及びガラスフリットと配合した。より厳密には、蛍光体は式Y18Yb014Er006BaZnO5又はY185Yb014Ho001BaZnO5を有していた。ガラスフリットは、SiO212wt、ZnO40wt、Bi2O329wt及びNa2O19wtで構成されていた。結果として得た配合物をフィルムコーターを用いてガラス上に堆積した後、供試体を6分間600°Cでの焼成ステップに付した。波長約980nmのレーザー放射線による照射後の発光スペクトルは、図9に示されている。発光スペクトルは、680nm前後赤色内での主要バンドと550nm前後緑色内での二次バンドを含んでいる。